(57)【要約】【課題】  基材の表面に、防錆性に優れた塗膜を形成することができる、無鉛性カチオン電着塗料組成物を提供すること。【解決手段】  ポリリン酸亜鉛、カチオン性エポキシ樹脂およびブロックイソシアネート硬化剤を含有する無鉛性カチオン電着塗料組成物であって、このポリリン酸亜鉛が、塗料固形分１００重量部に対して７〜５０重量部含まれる、無鉛性カチオン電着塗料組成物。【選択図】  なし【特許請求の範囲】
【請求項１】
ポリリン酸亜鉛、
カチオン性エポキシ樹脂、および
ブロックイソシアネート硬化剤、
を含有する無鉛性カチオン電着塗料組成物であって、
該ポリリン酸亜鉛が、塗料固形分１００重量部に対して７〜５０重量部含まれる、
無鉛性カチオン電着塗料組成物。
【請求項２】
前記ポリリン酸亜鉛は、カチオン電着塗料組成物により得られる硬化電着塗膜０．３ｇを、ｐＨ４以下の水溶液１００ｍｌ中に浸漬した場合における亜鉛イオンの濃度が１００〜４００ｐｐｍとなる量でカチオン電着塗料組成物中に含まれる、請求項１記載の無鉛性カチオン電着塗料組成物。
【発明の詳細な説明】
【技術分野】
【０００１】
本発明は、基材の表面に、防錆性に優れた塗膜を形成することができる、無鉛性カチオン電着塗料組成物に関する。
【背景技術】
【０００２】
熱延鋼板または冷延鋼板などの鋼板は、加工性に優れるため工業材料として汎用されている。これらの鋼板は鉄であり錆が生じる。そのため、自動車用途など耐食性が要求される用途においては、亜鉛めっき処理を施した亜鉛めっき鋼板、亜鉛−ニッケルめっき処理を施した亜鉛−ニッケルめっき鋼板などが用いられている。しかし、近年の経済情勢から原料コストの削減が重要な課題となりつつあり、そのため、コスト的により安価な無処理の鋼板の使用も検討されるようになってきた。
【０００３】
ところで、自動車などの基材の表面には、種々の役割を持つ複数の塗膜を形成して、基材を保護すると同時に美しい外観を付与している。このような複数の塗膜には電着塗膜が含まれる。電着塗膜は、導電性基材の上に塗装する塗膜であり、主として基材の耐食性、防錆性を向上させるために設けられる。
【０００４】
これまで電着塗料組成物には、耐食性を付与するため、鉛を含む耐食性付与剤が添加されてきた。近年、鉛は環境に対して悪影響を与えることから、使用量の削減が要求されている。そのため鉛を含む耐食性付与剤を含まない、いわゆる無鉛性カチオン電着塗料が主として利用されつつある。しかし、電着塗料組成物に鉛を使用しないことによって、電着塗膜の耐食性付与性能が低下することが多く、特に無処理の鋼板表面を無鉛性電着塗料組成物で電着塗装した基材は、耐食性が劣ることとなる。
【０００５】
特開２００１−２９９７号公報（特許文献１）には、カチオン電着塗料用樹脂（Ａ）、ハイドロタルサイト系固溶体（Ｂ）及びビスマス含有化合物（Ｃ）を含有することを特徴とするカチオン電着塗料が記載されている。このカチオン電着塗料は、無処理鋼板に塗装しても防錆性がすぐれ、エッジ防錆性、つきまわり性、耐薬品性、平滑性などの良好な塗膜を形成することができる旨が記載されている。しかしながら、これは必ずしも満足のいくレベルの性能を有するものではない。
【０００６】
特開２００１−３２９２２１号公報（特許文献２）には、カチオン電着塗料用樹脂（Ａ）、縮合リン酸アルミニウム及び／又は亜鉛化合物（Ｂ）、ならびに酸化アルミニウム及び／又は水酸化アルミニウム（Ｃ）を含有することを特徴とするカチオン電着塗料が記載されている。この文献の実施例によると、亜鉛化合物として酸化亜鉛が用いられている。ここでは、トリポリリン酸アルミニウム粒子にシリカ及び酸化亜鉛処理を施してなる材料にさらに水酸化アルミニウム処理をなしている。これは、酸化亜鉛に含まれる亜鉛の量が本発明と比較して少なく、防錆効果が不充分である。
【０００７】
【特許文献１】特開２００１−２９９７号公報
【特許文献２】特開２００１−３２９２２１号公報
【発明の開示】
【発明が解決しようとする課題】
【０００８】
本発明は上記従来技術の問題点を解決することを課題とする。より特定すれば、本発明は、基材（特に、無処理の鋼板）の表面に、防錆性に優れた塗膜を形成することができる、無鉛性カチオン電着塗料組成物を提供することを課題とする。
【課題を解決するための手段】
【０００９】
本発明は、
ポリリン酸亜鉛、
カチオン性エポキシ樹脂、および
ブロックイソシアネート硬化剤、
を含有する無鉛性カチオン電着塗料組成物であって、
このポリリン酸亜鉛が、塗料固形分１００重量部に対して７〜５０重量部含まれる、無鉛性カチオン電着塗料組成物、を提供するものであり、これにより上記目的が達成される。
【００１０】
上記ポリリン酸亜鉛は、カチオン電着塗料組成物により得られる硬化電着塗膜０．３ｇを、ｐＨ４以下の水溶液１００ｍｌ中に浸漬した場合における亜鉛イオンの濃度が１００〜４００ｐｐｍとなる量でカチオン電着塗料組成物中に含まれるのが好ましい。
【００１１】
さらに、本発明の無鉛性カチオン電着塗料組成物は、無処理の鋼板の電着塗装用として用いることができる。
【００１２】
本明細書でいう「無鉛性」とは、実質上鉛を含まないことをいい、環境に悪影響を与えるような量で鉛を含まないことを意味する。具体的には、電着浴中の鉛化合物濃度が５０ｐｐｍ、好ましくは２０ｐｐｍを超える量で鉛を含まないことをいう。
【発明の効果】
【００１３】
本発明の電着塗料組成物は防錆性付与性能に優れるものである。本発明の電着塗料組成物は、鉛を含む耐食性付与剤が含まれないことにも関わらず、高い防錆性を付与することができる。本発明の電着塗料組成物は特に、亜鉛めっき処理などなされていない無処理の鋼板に対して、高い防錆性を付与することができる。本発明の電着塗料組成物を無処理の鋼板に電着塗装することによって、亜鉛めっき鋼板を電着塗装した場合と同等の防錆性を付与することができる。本発明の電着塗料組成物は、亜鉛めっき鋼板を無処理の鋼板に代替する可能性を提供する。
【発明を実施するための最良の形態】
【００１４】
最初に、本発明に至る過程を記載する。亜鉛めっきは、鉄の錆を防止する手段として知られている。亜鉛は鉄よりイオン化傾向が大きいため、鉄と亜鉛とを接触させた状態とすると、水の存在下において亜鉛が溶けだし、鉄の腐食が防止されるからである。この知見に基づき、本発明者らは、酸化亜鉛粉末を含む電着塗料組成物を無処理の鋼板に電着塗装することによって、亜鉛めっき処理を行った鋼板を用いる場合と同等の効果が得られるのではないかと考えた。しかし、これらの効果を得るのに必要とされる量の酸化亜鉛を電着塗料組成物中に加えることを試みたところ、顔料分散ペーストの調製の段階で不具合が生じた。具体的には、酸化亜鉛は中和酸による溶出が高いため、顔料分散ペーストを調製する段階で亜鉛が溶出して顔料分散ペーストの増粘が生じ、塗料としての性状をなさなくなってしまった。
【００１５】
本発明者らは研究を重ねた結果、ポリリン酸亜鉛を用いることによって、塗料調製に関する上記不良事象を解消することができること、さらに、カチオン電着塗料組成物により得られる硬化電着塗膜０．３ｇを、ｐＨ４以下の水溶液１００ｍｌ中に浸漬した場合における亜鉛イオンの濃度が１００〜４００ｐｐｍとなる量で、このポリリン酸亜鉛をカチオン電着塗料組成物中に含めることによって、電着塗料の防錆性をより向上させることができることを見出した。
【００１６】
本発明は、ポリリン酸亜鉛を電着塗料組成物に含めることによって、無処理の鋼板に電着塗装した場合においても高い防錆性を付与できることを見出している。これは、亜鉛めっき鋼板を無処理の鋼板に代替する可能性を見出したこととなる。以下、本発明について記載していく。
【００１７】
本発明の無鉛性カチオン電着塗料組成物は、カチオン性エポキシ樹脂及びブロックイソシアネート硬化剤を含むバインダー樹脂が、水性媒体中に分散・溶解した電着塗料組成物である。電着塗料組成物は一般に、バインダー樹脂以外にも、中和酸、有機溶媒、顔料、硬化触媒などを含む。そして本発明の無鉛性カチオン電着塗料組成物は、ポリリン酸亜鉛を含有することを特徴とする。
【００１８】
ポリリン酸亜鉛
ポリリン酸亜鉛は、縮合リン酸金属塩を主体とした化合物である。この中で、縮合リン酸金属塩を構成する縮合リン酸は、オルトリン酸の脱水縮合によって生じる直鎖状高分子リン酸（ピロリン酸、トリポリリン酸、トリメタリン酸、テトラメタリン酸等）の総称であり、一般式ＰｎＯ３ｎ＋１（式中、ｎは２以上の整数である。）で示される。ポリリン酸亜鉛は、縮合リン酸金属塩と酸化亜鉛とから調製することができる。また市販品を用いてもよい。用いることができる市販品として、例えばＺＰ−ＳＢ、ＺＰ−５０Ｓ、ＺＰ−ＨＳ（以上キクチカラー(株)社製）などが挙げられる。
【００１９】
ところで、一般的に塗料に配合される顔料は、亜鉛化合物も含まれる。本発明においては、酸化亜鉛などの亜鉛化合物は、顔料に分類する。
【００２０】
上記ポリリン酸亜鉛は、塗料固形分１００重量部に対して下限７重量部上限５０重量部となる量で、本発明のカチオン電着塗料組成物中に含有されるのが好ましい。上記下限は１０重量部であるのがより好ましく、２０重量部であるのがさらに好ましい。このポリリン酸亜鉛の含有量が７重量部より少ない場合は、ポリリン酸亜鉛の添加による効果(耐食効果)が不十分となる。またポリリン酸亜鉛の含有量が５０重量部を超える場合は、塗膜外観の悪化による性能低下の不具合が生じる恐れがある。
【００２１】
さらに本発明で用いられるポリリン酸亜鉛は、カチオン電着塗料組成物により得られる硬化電着塗膜０．３ｇを、ｐＨ４以下の水溶液１００ｍｌ中に浸漬した場合における亜鉛イオンの濃度が１００〜４００ｐｐｍとなる量でカチオン電着塗料組成物中に含まれるのが好ましい。これにより、腐食環境下において溶出した亜鉛イオンが有効に腐食抑制作用を発現することとなる。亜鉛イオンの濃度が１００ｐｐｍに満たない場合は、腐食抑制効果が不十分となるおそれがある。なお、本明細書における浸漬条件は、５５℃の水に７２時間浸漬した場合と定める。
【００２２】
このポリリン酸亜鉛は、電着塗料組成物の調製に用いられる顔料ペーストを製造する際に、顔料と同様に加えてペースト化して加えてもよい。またはポリリン酸亜鉛のペースト物を、顔料ペーストの調製と同様にして個別に調製し、これを電着塗料組成物に加えてもよい。
【００２３】
カチオン性エポキシ樹脂
本発明で用いるカチオン性エポキシ樹脂には、アミンで変性されたエポキシ樹脂が含まれる。カチオン性エポキシ樹脂は、典型的には、ビスフェノール型エポキシ樹脂のエポキシ環の全部をカチオン性基を導入し得る活性水素化合物で開環するか、または一部のエポキシ環を他の活性水素化合物で開環し、残りのエポキシ環をカチオン性基を導入し得る活性水素化合物で開環して製造される。
【００２４】
ビスフェノール型エポキシ樹脂の典型例はビスフェノールＡ型またはビスフェノールＦ型エポキシ樹脂である。前者の市販品としてはエピコート８２８（油化シェルエポキシ社製、エポキシ当量１８０〜１９０）、エピコート１００１（同、エポキシ当量４５０〜５００）、エピコート１０１０（同、エポキシ当量３０００〜４０００）などがあり、後者の市販品としてはエピコート８０７、（同、エポキシ当量１７０）などがある。
【００２５】
特開平５−３０６３２７号公報に記載される、下記式
【００２６】
【化１】
2006137866.tif 000002
【００２７】
［式中、Ｒはジグリシジルエポキシ化合物のグリシジルオキシ基を除いた残基、Ｒ’はジイソシアネート化合物のイソシアネート基を除いた残基、ｎは正の整数を意味する。］で示されるオキサゾリドン環含有エポキシ樹脂をカチオン性エポキシ樹脂に用いてもよい。耐熱性及び耐食性に優れた塗膜が得られるからである。
【００２８】
エポキシ樹脂にオキサゾリドン環を導入する方法としては、例えば、メタノールのような低級アルコールでブロックされたブロックポリイソシアネート硬化剤とポリエポキシドを塩基性触媒の存在下で加熱保温し、副生する低級アルコールを系内より留去することで得られる。
【００２９】
特に好ましいエポキシ樹脂はオキサゾリドン環含有エポキシ樹脂である。耐熱性及び耐食性に優れ、更に耐衝撃性にも優れた塗膜が得られるからである。
【００３０】
二官能エポキシ樹脂とモノアルコールでブロックしたジイソシアネート（すなわち、ビスウレタン）とを反応させるとオキサゾリドン環を含有するエポキシ樹脂が得られることは公知である。このオキサゾリドン環含有エポキシ樹脂の具体例及び製造方法は、例えば、特開２０００−１２８９５９号公報第００１２〜００４７段落に記載されており、公知である。
【００３１】
これらのエポキシ樹脂は、ポリエステルポリオール、ポリエーテルポリオール、および単官能性のアルキルフェノールのような適当な樹脂で変性しても良い。また、エポキシ樹脂はエポキシ基とジオール又はジカルボン酸との反応を利用して鎖延長することができる。
【００３２】
これらのエポキシ樹脂は、開環後０．３〜４．０ｍｅｑ／ｇのアミン当量となるように、より好ましくはそのうちの５〜５０％が１級アミノ基が占めるように活性水素化合物で開環するのが望ましい。
【００３３】
カチオン性基を導入し得る活性水素化合物としては１級アミン、２級アミン、３級アミンの酸塩、スルフィド及び酸混合物がある。１級、２級又は／及び３級アミノ基含有エポキシ樹脂を調製するためには１級アミン、２級アミン、３級アミンの酸塩をカチオン性基を導入し得る活性水素化合物として用いる。
【００３４】
具体例としては、ブチルアミン、オクチルアミン、ジエチルアミン、ジブチルアミン、メチルブチルアミン、モノエタノールアミン、ジエタノールアミン、Ｎ−メチルエタノールアミン、トリエチルアミン塩酸塩、Ｎ，Ｎ−ジメチルエタノールアミン酢酸塩、ジエチルジスルフィド・酢酸混合物などのほか、アミノエチルエタノールアミンのケチミン、ジエチレントリアミンのジケチミンなどの１級アミンをブロックした２級アミンがある。アミン類は複数の種類を併用して用いてもよい。
【００３５】
ブロックイソシアネート硬化剤
本発明のブロックイソシアネート硬化剤で使用するポリイソシアネートとは、１分子中にイソシアネート基を２個以上有する化合物をいう。ポリイソシアネートとしては、例えば、脂肪族系、脂環式系、芳香族系および芳香族−脂肪族系等のうちのいずれのものであってもよい。
【００３６】
ポリイソシアネートの具体例には、トリレンジイソシアネート（ＴＤＩ）、ジフェニルメタンジイソシアネート（ＭＤＩ）、ｐ−フェニレンジイソシアネート、及びナフタレンジイソシアネート等のような芳香族ジイソシアネート；ヘキサメチレンジイソシアネート（ＨＤＩ）、２，２，４−トリメチルヘキサンジイソシアネート、及びリジンジイソシアネート等のような炭素数３〜１２の脂肪族ジイソシアネート；１，４−シクロヘキサンジイソシアネート（ＣＤＩ）、イソホロンジイソシアネート（ＩＰＤＩ）、４，４’−ジシクロヘキシルメタンジイソシアネート（水添ＭＤＩ）、メチルシクロヘキサンジイソシアネート、イソプロピリデンジシクロヘキシル−４，４’−ジイソシアネート、及び１，３−ジイソシアナトメチルシクロヘキサン（水添ＸＤＩ）、水添ＴＤＩ、２，５−もしくは２，６−ビス（イソシアナートメチル）−ビシクロ［２．２．１］ヘプタン（ノルボルナンジイソシアネートとも称される。）等のような炭素数５〜１８の脂環式ジイソシアネート；キシリレンジイソシアネート（ＸＤＩ）、及びテトラメチルキシリレンジイソシアネート（ＴＭＸＤＩ）等のような芳香環を有する脂肪族ジイソシアネート；これらのジイソシアネートの変性物（ウレタン化物、カーボジイミド、ウレトジオン、ウレトイミン、ビューレット及び／又はイソシアヌレート変性物）；等があげられる。これらは、単独で、または２種以上併用することができる。
【００３７】
ポリイソシアネートをエチレングリコール、プロピレングリコール、トリメチロールプロパン、ヘキサントリオールなどの多価アルコールとＮＣＯ／ＯＨ比２以上で反応させて得られる付加体ないしプレポリマーもブロックイソシアネート硬化剤に使用してよい。
【００３８】
ブロック剤は、ポリイソシアネート基に付加し、常温では安定であるが解離温度以上に加熱すると遊離のイソシアネート基を再生し得るものである。
【００３９】
ブロック剤としては、ε−カプロラクタムやブチルセロソルブ等通常使用されるものを用いることができる。しかしながら、これらの内、揮発性のブロック剤はＨＡＰｓの対象として規制されているものが多く、使用量は必要最小限とすることが好ましい。
【００４０】
顔料
本発明のカチオン電着塗料組成物は、通常用いられる顔料を含んでもよい。使用し得る顔料の例としては、チタンホワイト、カーボンブラック及びベンガラのような着色顔料；カオリン、タルク、ケイ酸アルミニウム、炭酸カルシウム、マイカおよびクレーのような体質顔料；リン酸鉄、リン酸カルシウム、モリブデン酸アルミニウム、モリブデン酸カルシウム及びリンモリブデン酸アルミニウムのような防錆顔料等が挙げられる。
【００４１】
これらの顔料を用いる場合は、電着塗料組成物の塗料固形分１００重量部に対して一般に１〜３５重量部、好ましくは１０〜３０重量部を占める量で電着塗料組成物に含有される。但し本発明において用いられるポリリン酸亜鉛は、固体成分であり顔料の置き換え物と考えることもできるため、本発明の電着塗料組成物に含まれる顔料の配合量は少なくなる。
【００４２】
本発明のカチオン電着塗料組成物中における、上述のポリリン酸亜鉛および上記顔料を含めた全顔料濃度は、電着塗料組成物の固形分１００重量部に対して一般的に７〜５０重量部であり、好ましくは１０〜４５重量部であり、より好ましくは２０〜４５重量部である。この全顔料濃度が７重量部に満たない場合は、十分な性能が得られない恐れがある。また、全顔料濃度が５０重量部を超えると、塗膜外観が低下する恐れがある。
【００４３】
但し、本発明の電着塗料を無鉛性カチオン電着塗料とする場合は、鉛を含む耐食性付与剤、例えば、塩基性ケイ酸鉛、塩基性硫酸鉛、鉛丹、及びシアナミド鉛のような鉛系防錆顔料は使用しないか、または使用しても希釈塗料（電着浴へ加えられる状態）の鉛イオン濃度が１００ｐｐｍ以下となるような量で使用すべきである。鉛イオン濃度が高いと環境に対する負荷が大きいからである。
【００４４】
顔料分散ペースト
上記のポリリン酸亜鉛、そして必要に応じた顔料は、予め高濃度で水性溶媒に分散させてペースト状に調製して加えるのが望ましい。ポリリン酸亜鉛および顔料は粉体状であるため、電着塗料組成物で用いる低濃度均一状態に一工程で分散させるのは困難だからである。一般にこのようなペーストを顔料分散ペーストという。
【００４５】
顔料分散ペーストは、ポリリン酸亜鉛および必要に応じた顔料を顔料分散樹脂ワニスと共に水性溶媒中に分散させて調製する。顔料分散樹脂としては、一般に、カチオン性又はノニオン性の低分子量界面活性剤や４級アンモニウム基及び／又は３級スルホニウム基を有する変性エポキシ樹脂等のようなカチオン性重合体を用いる。水性溶媒としてはイオン交換水や少量のアルコール類を含む水等を用いる。一般に、顔料分散樹脂は、ポリリン酸亜鉛および必要に応じた顔料を含めた全顔料１００重量部に対して固形分比２０〜１００重量部の量で用いる。顔料分散樹脂ワニスと顔料とを混合した後、その混合物中の顔料の粒径が所定の均一な粒径となるまで、ボールミルやサンドグラインドミル等の通常の分散装置を用いて分散させて、顔料分散ペーストを得ることができる。
【００４６】
硬化触媒
本発明で使用される硬化触媒としては、ジブチル錫オキサイド、ジオクチル錫オキサイド、モノブチル錫オキサイドおよびそれらの混合物等が挙げられる。好ましくは、ジブチル錫オキサイドである。これらの硬化触媒は、ブロックイソシアネート硬化剤のブロック剤解離に対する触媒として作用する。
【００４７】
上記硬化触媒は、電着塗料中の樹脂固形分に対し０．５〜１０重量％、好ましくは１〜５重量％の量で配合する。
【００４８】
無鉛性カチオン電着塗料組成物の調製
本発明の無鉛性カチオン電着塗料組成物は、上に述べた硬化触媒、カチオン性エポキシ樹脂、ブロックイソシアネート硬化剤、及びポリリン酸亜鉛を含む顔料分散ペーストを水性媒体中に分散することによって調製することができる。また、通常、水性媒体にはカチオン性エポキシ樹脂を中和して、バインダー樹脂エマルションの分散性を向上させるために中和酸を含有させる。中和酸は塩酸、硝酸、リン酸、ギ酸、酢酸、乳酸のような無機酸または有機酸である。その量は少なくとも２０％、好ましくは３０〜６０％の中和率を達成する量である。
【００４９】
カチオン性エポキシ樹脂、及び硬化剤としてブロックイソシアネートを配合し、水性媒体にこれらを分散させる方法として、カチオン性エポキシ樹脂にブロックイソシアネートを溶液状態で混合してエマルションとする方法がある。
【００５０】
ブロックイソシアネート硬化剤の量は、硬化時にカチオン性エポキシ樹脂中の１級、２級アミノ基、水酸基、等の活性水素含有官能基と反応して良好な硬化塗膜を与えるのに十分でなければならず、一般にカチオン性エポキシ樹脂（スルホニウム変性エポキシ樹脂および／またはアミン変性エポキシ樹脂）と、ブロックイソシアネート硬化剤との固形分重量比（エポキシ樹脂／硬化剤）で表して一般に９０／１０〜５０／５０、好ましくは８０／２０〜６５／３５の範囲である。
【００５１】
有機溶媒は、カチオン性エポキシ樹脂、ブロックイソシアネート硬化剤、顔料分散樹脂等の樹脂成分を合成する際に溶剤として必要であり、完全に除去するには煩雑な操作を必要とする。また、バインダー樹脂に有機溶媒が含まれていると造膜時の塗膜の流動性が改良され、塗膜の平滑性が向上する。
【００５２】
塗料組成物に通常含まれる有機溶媒としては、エチレングリコールモノブチルエーテル、エチレングリコールモノヘキシルエーテル、エチレングリコールモノエチルヘキシルエーテル、プロピレングリコールモノブチルエーテル、ジプロピレングリコールモノブチルエーテル、プロピレングリコールモノフェニルエーテル等が挙げられる。
【００５３】
塗料組成物は、上記のほかに、可塑剤、界面活性剤、酸化防止剤、及び紫外線吸収剤などの常用の塗料用添加剤を含むことができる。
【００５４】
本発明のカチオン電着塗料組成物は被塗物に電着塗装され、電着塗膜を形成する。被塗物としては導電性のあるものであれば特に限定されず、例えば、鉄板、鋼板、アルミニウム板及びこれらを表面処理したもの、これらの成型物等を挙げることができる。
【００５５】
本発明の電着塗料組成物は特に、無処理の鋼板に対して、高い防錆性を付与することができる。そのため、本発明のカチオン電着塗料組成物を、無処理の鋼板を電着塗装するためのカチオン電着塗料組成物として使用することもできる。無処理の鋼板として、熱延鋼板および冷延鋼板が挙げられる。また本発明でいう「無処理」とは、溶融亜鉛めっき処理、電気亜鉛めっき処理などのめっき処理がなされていない鋼板をいう。
【００５６】
電着塗装は、被塗物を陰極として陽極との間に、通常、５０〜４５０Ｖの電圧を印加して行う。印加電圧が５０Ｖ未満であると電着が不充分となり、４５０Ｖを超えると、塗膜が破壊され異常外観となる。電着塗装時、塗料組成物の浴液温度は、通常１０〜４５℃に調節される。
【００５７】
電着過程は、カチオン電着塗料組成物に被塗物を浸漬する過程、及び、上記被塗物を陰極として陽極との間に電圧を印加し、被膜を析出させる過程、から構成される。また、電圧を印加する時間は、電着条件によって異なるが、一般には、２〜４分とすることができる。
【００５８】
電着塗膜の膜厚は、好ましくは５〜２５μｍ、より好ましくは２０μｍとする。膜厚が５μｍ未満であると、防錆性が不充分であり、２５μｍを超えると、塗料の浪費につながる。
【００５９】
上述のようにして得られる電着塗膜を、電着過程の終了後、そのまま又は水洗した後、１２０〜２６０℃、好ましくは１４０〜２２０℃で、１０〜３０分間焼き付けることにより硬化させる。
【実施例】
【００６０】
以下の実施例により本発明を詳細に説明するが、本発明はこれらに限定されない。実施例中、「部」および「％」は、ことわりのない限り、重量基準による。
【００６１】
製造例１  ブロックイソシアネート硬化剤の製造
攪拌機、冷却器、窒素注入管、温度計および滴下ロートを取り付けたフラスコにヘキサメチレンジイソシアネートの３量体（コロネートＨＸ：日本ポリウレタン（株）製）１９９部とメチルイソブチルケトン３２部、およびジブチルスズジラウレート０．０３部を量りとり、攪拌、窒素をバブリングしながら、メチルエチルケトオキシム８７．０部を滴下ロートより１時間かけて滴下した。温度は５０℃からはじめ７０℃まで昇温した。そのあと１時間反応を継続し、赤外線分光計によりＮＣＯ基の吸収が消失するまで反応させた。その後ｎ−ブタノール０．７４部、メチルイソブチルケトン３９．９３部を加え、不揮発分８０％とした。
【００６２】
製造例２  アミン変性エポキシ樹脂エマルションの製造
攪拌機、冷却器、窒素注入管および滴下ロートを取り付けたフラスコに、２，４／２，６−トリレンジイソシアネート（８０／２０ｗｔ％）７１．３４部と、メチルイソブチルケトン１１１．９８部と、ジブチルスズジラウレート０．０２部を量り取り、攪拌、窒素バブリングしながらメタノール１４．２４部を滴下ロートより３０分かけて滴下した。温度は室温から発熱により６０℃まで昇温した。その後３０分間反応を継続した後、エチレングリコールモノ−２−エチルヘキシルエーテル４６．９８部を滴下ロートより３０分かけて滴下した。発熱により７０〜７５℃へ昇温した。３０分間反応を継続した後、ビスフェノールＡプロピレンオキシド（５モル）付加体（三洋化成工業（株）製ＢＰ−５Ｐ）４１．２５部を加え、９０℃まで昇温し、ＩＲスペクトルを測定しながらＮＣＯ基が消失するまで反応を継続した。
【００６３】
続いてエポキシ当量４７５のビスフェノールＡ型エポキシ樹脂（東都化成（株）製ＹＤ−７０１１Ｒ）４７５．０部を加え、均一に溶解した後、１３０℃から１４２℃まで昇温し、ＭＩＢＫとの共沸により反応系から水を除去した。１２５℃まで冷却した後、ベンジルジメチルアミン１．１０７部を加え、脱メタノール反応によるオキサゾリドン環形成反応を行った。反応はエポキシ当量１１４０になるまで継続した。
【００６４】
その後１００℃まで冷却し、Ｎ−メチルエタノールアミン２４．５６部，ジエタノールアミン１１．４６部およびアミノエチルエタノールアミンケチミン（７８．８％メチルイソブチルケトン溶液）２６．０８部を加え、１１０℃で２時間反応させた。その後エチレングリコールモノ−２−エチルヘキシルエーテル２０．７４部とメチルイソブチルケトン１２．８５部を加えて希釈し、不揮発物８２％に調節した。数平均分子量（ＧＰＣ法）１３８０、アミン当量９４．５ｍｅｑ／１００ｇであった。
【００６５】
別の容器にイオン交換水１４５．１１部と酢酸５．０４部を量り取り、７０℃まで加温した上記アミン変性エポキシ樹脂３２０．１１部（固形分として７５．０部）および製造例１のブロックイソシアネート硬化剤１９０．３８部（固形分として２５．０部）の混合物を徐々に滴下し、攪拌して均一に分散させた。そのあとイオン交換水を加え固形分３６％に調整した。
【００６６】
製造例３  顔料分散樹脂ワニスの製造
攪拌機、冷却器、窒素注入管、温度計および滴下ロートを取り付けたフラスコに、エポキシ当量１８８のビスフェノールＡ型エポキシ樹脂（商品名ＤＥＲ−３３１Ｊ）３８２．２０部と、ビスフェノールＡ１１１．９８部を量り取り、８０℃まで昇温し、均一に溶解した後、２−エチル−４−メチルイミダゾール１％溶液１．５３部を加え、１７０℃で２時間反応させた。１４０℃まで冷却した後、これに２−エチルヘキサノールハーフブロック化イソホロンジイソシアネート（不揮発分９０％）１９６．５０部を加え、ＮＣＯ基が消失するまで反応させた。これにジプロピレングリコールモノブチルエーテル２０５．００部を加え、続いて１−（２−ヒドロキシエチルチオ）−２−プロパノール４０８．００部、ジメチロールプロピオン酸１３４．００部を添加し、イオン交換水１４４．００部を加え、７０℃で反応させた。反応は酸価が５以下になるまで継続した。得られた樹脂ワニスはイオン交換１１５０．５０部で不揮発分３５％に希釈した。
【００６７】
実施例１
サンドグラインドミルに、製造例３で得た顔料分散樹脂ワニス１００部、ポリリン酸亜鉛（ＺＰ−ＳＢ、キクチカラー(株)社製）１００部、およびイオン交換水７０部を入れ、粒度１０μｍ以下になるまで分散させた。こうして、増粘することなく顔料分散ペーストを得ることができた。
【００６８】
製造例２で得たカチオン性エポキシ樹脂エマルション１００部に、上記の顔料分散ペースト２０部を加え、混合した。さらにジブチル錫オキサイド０．６部およびイオン交換水１１０部を加えて、カチオン電着塗料組成物を得た。塗料固形分１００重量部に対するポリリン酸亜鉛の含有量は、１６重量部であった。
【００６９】
実施例２
サンドグラインドミルに、製造例３で得た顔料分散樹脂ワニス１００部、ポリリン酸亜鉛（ＺＰ−ＳＢ、キクチカラー(株)社製）１００部、およびイオン交換水７０部を入れ、粒度１０μｍ以下になるまで分散させた。こうして、増粘することなく顔料分散ペーストを得ることができた。
【００７０】
製造例２で得たカチオン性エポキシ樹脂エマルション１００部に、上記の顔料分散ペースト４０部を加え、混合した。さらにジブチル錫オキサイド０．６部およびイオン交換水１４４部を加えて、カチオン電着塗料組成物を得た。塗料固形分１００重量部に対するポリリン酸亜鉛の含有量は、２６重量部であった。
【００７１】
実施例３
サンドグラインドミルに、製造例３で得た顔料分散樹脂ワニス１００部、ポリリン酸亜鉛（ＺＰ−ＳＢ、キクチカラー(株)社製）１００部、およびイオン交換水７０部を入れ、粒度１０μｍ以下になるまで分散させた。こうして、増粘することなく顔料分散ペーストを得ることができた。
【００７２】
製造例２で得たカチオン性エポキシ樹脂エマルション１００部に、上記の顔料分散ペースト１０６部を加え、混合した。さらにジブチル錫オキサイド０．６部およびイオン交換水２３９部を加えて、カチオン電着塗料組成物を得た。塗料固形分１００重量部に対するポリリン酸亜鉛の含有量は、４４重量部であった。
【００７３】
比較例１
サンドグラインドミルに、製造例３で得た顔料分散樹脂ワニス１００部、リンモリブデン酸アルミニウム亜鉛１００部、およびイオン交換水７０部を入れ、粒度１０μｍ以下になるまで分散して、顔料分散ペーストを得た。
【００７４】
製造例２で得たカチオン性エポキシ樹脂エマルション１００部に、上記の顔料分散ペースト４０部を加え、混合した。さらにジブチル錫オキサイド０．６部およびイオン交換水１４４部を加えて、カチオン電着塗料組成物を得た。リンモリブデン酸アルミニウム亜鉛の、塗料固形分１００重量部に対する含有量は、２６重量部であった。
【００７５】
比較例２
サンドグラインドミルに、製造例３で得た顔料分散樹脂ワニス１００部、ポリリン酸亜鉛（ＺＰ−ＳＢ、キクチカラー(株)社製）２０部、二酸化チタン３９部、カーボンブラック１部、カオリン４０部、およびイオン交換水２５部を入れ、粒度１０μｍ以下になるまで分散して、顔料分散ペーストを得た。
【００７６】
製造例２で得たカチオン性エポキシ樹脂エマルション１００部に、上記の顔料分散ペースト３２部を加え、混合した。さらにジブチル錫オキサイド０．６部およびイオン交換水１３９部を加えて、カチオン電着塗料組成物を得た。塗料固形分１００重量部に対するポリリン酸亜鉛の含有量は５重量部であった。
【００７７】
比較例３
サンドグラインドミルに、製造例３で得た顔料分散樹脂ワニス１００部、酸化亜鉛１００部、およびイオン交換水７０部を入れて分散させたところ、分散ペーストが増粘してしまい分散させることができず、電着塗料組成物を調製することができなかった。
【００７８】
実施例および比較例で得られたカチオン電着塗料組成物およびそれらを電着塗装して得られた電着塗膜について、以下の方法により評価を行なった。
【００７９】
評価
サイクル腐食試験
基材としては、リン酸亜鉛処理した冷延鋼板（ＪＩＳ  Ｇ３１４１、ＳＰＣＣ−ＳＤをサーフダインＳＤ−５０００（日本ペイント社製）で処理した鋼板。）を用いた。この基材に、実施例および比較例のカチオン電着塗料組成物を、乾燥塗膜の膜厚が２０μｍになるように電着塗装し、これを１６０℃で２５分間焼き付けて硬化させた。加熱硬化させた塗膜に、基材に達するようにナイフでクロスカット傷を入れ、ＪＡＳＯ  Ｍ６０９−９１「自動車用材料腐食試験方法」を１００サイクル行なった。その後、クロスカット部からの錆やフクレ発生を観察した。観察評価結果を表１および２に示す。
【００８０】
表１および表２の評価として、
◎  錆またはフクレの最大幅がカット部より２ｍｍ未満（両側）；
○  錆またはフクレの最大幅がカット部より２ｍｍ以上３ｍｍ未満（両側）；
△  錆またはフクレの最大幅がカット部より３ｍｍ以上４ｍｍ未満（両側）でかつ平面部にブリスターの発生が幾分認められる；
×  錆またはフクレの最大幅がカット部より４ｍｍ以上か、全面にブリスターの発生がみられる；
ことを示す。
【００８１】
硬化電着塗膜の溶出亜鉛イオン濃度の測定
上記サイクル腐食試験用試験片として作成した、膜厚２５μｍの硬化電着塗膜の一部を剥離し、０．３ｇの塗膜片を作成した。この塗膜片を、ｐＨ４のフタル酸標準緩衝液（和光純薬工業(株)社製）１００ｍｌ中に入れ、５５℃で７２時間浸漬した後の、溶出した亜鉛イオンの濃度（ｐｐｍ）を測定した。この亜鉛イオン濃度の測定は、亜鉛イオン標準液を用いて、蛍光Ｘ線測定により検量線を作成することによって、亜鉛イオンを定量した。測定結果を表１および表２に示す。
【００８２】
【表１】
2006137866.tif 000003
【００８３】
【表２】
2006137866.tif 000004
【００８４】
表１および２から、本発明の電着塗料組成物を無処理の鋼板に電着塗装した場合は、優れた耐食性が発揮されることがわかる。一方、比較例のものは耐食性に劣ることが確認できる。
【産業上の利用可能性】
【００８５】
本発明の無鉛性カチオン電着塗料組成物は、防錆性付与性能に優れるものである。本発明の電着塗料組成物は、鉛を含む耐食性付与剤が含まれないことにも関わらず、高い防錆性を付与することができる。本発明の電着塗料組成物は特に、亜鉛めっき処理などなされていない無処理の鋼板に対して、高い防錆性を付与することができる。本発明の電着塗料組成物により、亜鉛めっき鋼板に代わって無処理の鋼板を使用する可能性が提供される。